도 1 에 도시 된 것 과 같이 , 이 발명 에 따른 전자기 차폐 경량 고분자 복합체 의 제조 방법 의 구성 은 , 고분자 장섬유 사 를 집합 피치 5 ~ 300 mm 으로 하 여 집합 하 고 80 ~ 120 ℃ 로 유지 되 는 열풍 건조로 에 연속 적 으로 통과 시키 면서 건조 하 여 집 합사 를 제조 하 는 단계 ( S 10 ) 와 ; 증류수 1 , 000 중량 부 , 활성화제 0 . 1 ~ 10 중량 부 , 금속염 환원제 5 ~ 20 중량 부 , 산 50 ~ 200 중량 부를 순차 적 으로 첨가 하 여 5 ~ 60 분 간 50 ~ 1 , 000 RPM 의 속도 로 교반 하 여 표면 활성화제 를 제조 하 는 단계 ( S 20 ) 와 ; 증류수 1 , 000 중량 부 , 금속염 5 ~ 50 중량 부 , 착 화제 1 ~ 20 중량 부 , 안정제 0 . 001 ~ 40 중량 부 , 환원제 5 ~ 100 중량 부를 순차 적 으로 투여 하 고 50 ~ 1 , 000 RPM 의 속도 로 5 ~ 60 분 간 교반 하 여 무전 해 금속 코팅 액 을 제조 하 는 단계 ( S 30 ) 와 ; 증류수 1 , 000 중량 부 , 전극 부식 방지 제 10 ~ 40 중량 부 , 응력 완화제 1 . 0 ~ 5 . 0 중량 부 , 계면 활성제 0 . 1 ~ 0 . 5 중량 부 , 전도 보조제 10 ~ 50 중량 부를 순차 적 으로 투여 하 여 50 ~ 100 RPM 으로 속도 로 30 ~ 120 분 간 교반 하 여 전해액 을 제조 하 는 단계 ( S 40 ) 와 ; 상기 집 합사 를 표면 활성화제 에 0 . 1 ~ 100 m / 분 의 속도 로 함침 시키 면서 표면 이 활성 화 된 집 합사 를 제조 하 는 표면 활성 화 단계 ( S 50 ) 와 ; 상기 활성 화 된 집 합사 를 무전 해 금속 코팅 액 에 0 . 1 ~ 100 m / 분 의 속도 로 함침 시키 면서 금속 코팅 된 집 합사 를 제조 하 는 금속 코팅 단계 ( S 60 ) 와 ; 상기 금속 코팅 된 집 합사 를 전해액 에 침적 시켜 음극 으로 하 고 탄소 시트 ( carbon ) , 그래 파이트 ( graphite ) , 카 본사 압착 필름 중 적어도 한 가지 를 양극 으로 하 여 1 ~ 50 V 의 직류 전류 1 ~ 6 시간 동안 흘려보내 전기 분해 하 여 전자기 차폐 집 합사 를 제조 하 는 탄소 층 형성 단계 ( S 70 ) 와 ; 상기 탄소 층 형성 단계 제조 된 전자기 차폐 집 합사 표면 에 실란 을 처리 하 는 실란 표면 처리 단계 ( S 80 ) 와 ; 상기 실란 표면 처리 된 전자기 차폐 집 합사 를 촙 핑기 를 이용 하 여 절단 하 여 전자기 차폐 촙 사 를 제조 하 는 단계 ( S 90 ) 와 ; 혼합 믹서 ( mixer ) 에 고분자 수지 1 , 000 중량 부 , 상기 전자기 차폐 촙 사 100 ~ 500 중량 부 , 보 조차 폐제 0 . 1 ~ 20 중량 부 , 산화 방지 제 ( antioxidant ) 1 . 0 ~ 5 . 0 중량 부 , 안료 1 . 0 ~ 10 중량 부를 순차 적 으로 투입 하 여 160 ~ 300 ℃ 의 온도 에서 10 ~ 60 분 동안 용융 혼합 하 는 혼련 단계 ( S 100 ) 와 ; 상기 혼련 단계 가 끝난 후 에 상기 혼합 믹서 에 고분자 탄성체 20 ~ 100 중량 부 와 페라이트 분말 ( ferrite powder ) 10 ~ 100 중량 부 , 가공 조제 ( processing agent ) 0 . 1 ~ 5 . 0 중량 부 , 난 연제 ( flame retardant ) 1 ~ 300 중량 부를 순차 적 으로 투입 하 여 160 ~ 300 ℃ 의 온도 에서 1 ~ 60 분 동안 용융 혼합 ( melt mixing ) 하 는 고분자 복합체 제조 단계 ( S 110 ) 와 ; 상기 고분자 복합체 를 단축 또는 이축 압출기 를 이용 한 용융 압출 성형 과정 을 통해 2 ~ 5 mm 정도 크기 를 갖 는 복합체 펠 렛 으로 만드 는 펠 렛 화 단계 ( S 120 ) 와 ; 상기 복합체 펠 렛 을 60 ~ 120 ℃ 의 오븐 에서 건조 하 는 단계 ( S 130 ) 와 ; 상기 건조 된 복합체 펠 렛 의 입자 크기 선별 하 여 포장 하 는 제품 화 단계 ( S 140 ) 를 포함 하 여 이루어진다 .